(57)【特許請求の範囲】
【請求項１】
少なくともセラミックス、樹脂、金属及びそれらの前駆体のいずれか１つを含む原料体と水との混合物を特定部位から凍結させて氷結晶を生じさせる工程と、凍結体から氷結晶を除去する工程と、凍結体から氷結晶を除去する工程で得られる乾燥体を熱処理する工程とを含む、氷結晶が多孔体の細孔源である多孔体の製造方法であって、原料体と水との混合物あるいは凍結体が不凍タンパク質を含有することを特徴とする多孔体の製造方法。
【請求項２】
不凍タンパク質が、氷の結晶成長及び再結晶化を阻害する機能を有する物質であることを特徴とする請求項１記載の多孔体の製造方法。
【請求項３】
請求項１に記載の多孔体の製造方法において、原料体と水との混合物が、ゲル化可能であって、乾燥中に凍結以前の組織に戻らない非可逆的ゲル化高分子であるゲル化可能な水溶性高分子をさらに含有することを特徴とする多孔体の製造方法。
【請求項４】
ゲル化可能な水溶性高分子が、アクリルアミド系高分子、アルギン酸系高分子、ポリエチレンイミン系高分子、メチルセルロース系高分子、多糖類ゲル、タンパク系ゲル、ゼラチン及び寒天の少なくともいずれか１つであることを特徴とする請求項３に記載の多孔体の製造方法。
【請求項５】
原料体が、炭化ケイ素、窒化ケイ素、アルミナ、ジルコニア、水酸アパタイト、フェノール、アクリル、ポリスチレン、ナイロン、ポリエチレン、ポリプロピレン、ポリ塩化ビニル、テフロン(登録商標)、鉄及びアルミニウムの少なくともいずれか１つであることを特徴とする請求項１記載の多孔体の製造方法。
【請求項６】
請求項１から５のいずれか１項に記載の方法によって製造された多孔体。
【発明の詳細な説明】
【技術分野】
【０００１】
本発明は、多孔質構造をもつセラミックス、金属、樹脂などの工業材料を製造する際に用いる凍結法において、細孔のサイズ分布を一様にする成分として不凍タンパク質を原料体と水との混合物に含有させる多孔体の製造方法に関する。
【背景技術】
【０００２】
多孔体は、細孔を含む構造体として、その細孔構造を活用したフィルター、流体透過部材、触媒担体、吸着材、断熱材など工業材料として広く利用されている。特に、一方向貫通孔を有する多孔体は、フィルター、流体透過部材などとして広く用いられている。このような用途展開では、大容量の流体透過、捕集効率、部材サイズの大型化が課題となっている。【０００３】
一方向貫通孔を有する多孔体の製造方法としては、原料の相分離を利用、特に原料に含まれる水分を凍結させ乾燥により氷を除去する方法、すなわち氷を細孔源とする方法が提案されている。この方法は、例えば原料体である粉粒と水とを混合してスラリーとし、これを鋳型に注いで鋳型の底部から凍結させ氷を成長させ、氷の形成した部位を乾燥により除去し細孔として付与する方法である。【０００４】
このようなものとしては、これまでに以下に示すような提案がなされている。【０００５】
例えば、原料体であるセラミックス粉末を水中に分散させるスラリーを調製した後、得られたスラリーを特定方向から凍結させ氷の成長を促して、凍結したスラリーを真空凍結乾燥し氷を昇華させて、マクロ孔を有するセラミックス成形体を得る製造方法である（特許文献１）。【０００６】
一方、水溶性有機モノマーの重合物と層状に剥離した水膨潤性粘土鉱物との三次元網目構造を形成させ、含有する溶媒を凍結乾燥により除去することにより、樹脂多孔体を得る製造方法が提案されている（特許文献２）。【０００７】
また、水酸アパタイト／コラーゲン複合繊維と緩衝液とを混合し、凍結処理により氷結晶を成長させ、乾燥により一方向性細孔を付与する多孔質生体材料の製造方法も提案されている（特許文献３）。【０００８】
さらに、セラミックス前駆体水溶液を凍結させ、水分を一方向へ柱状に凍結成長させ、その後氷を乾燥除去し、一方向細孔を有する多孔質セラミックス材料の製造方法が挙げられる（特許文献４）。【０００９】
本発明者らも、ゲル化と凍結を組み合わせた新たなセラミックス多孔体成形法に関する提案を行っている（特許文献５）。【００１０】
この方法によれば、ゲル化を工程に加えることで既存の技術に比べて成形性が向上し、樹枝状氷結晶の成長が抑制される。また、ゲル化剤が水分を保水するため極めて高い細孔率を付与することが可能になる。【００１１】
これら上記の凍結法、すなわち原料体と水との混合物を特定部位から凍結させる方法では、冷媒と接している部位は温度が低く、冷媒から離れるに従って温度が高くなるため凍結体で温度が不均一になる。一般的に氷結晶は低温ほど微細になり、高温で形成すると粗大な氷結晶が形成する（非特許文献１）。【００１２】
そのため冷媒と接している部位の氷サイズは微細であるが、冷媒から離れるにしたがって粗大な氷結晶となってしまうという問題があった。更に、氷が形成される際には凍結に伴う潜熱が放出されるため、冷媒から離れるほど氷形成温度が高くなるという問題があった。【００１３】
また、多孔体成形過程で凍結体内部に発生する氷の再結晶化を抑制しにくいことも従来からの問題であった。氷の再結晶化とは、氷結晶の全体又は一部が溶解した後に再び結晶化することである。より平易には、氷同士がくっつくことである。例えば、ゲルやアイスクリームなど特に水分含量の高い含水物を凍結すると、その内部では容易に氷の再結晶化が起こる。ゆっくりと一方向凍結を行う場合には、氷の再結晶化が起こる充分な時間があるために容易に氷の束が形成されてしまう。含水物の組成や凍結温度などに細心の注意を払ってもこのような氷の再結晶化を容易に抑制できないことが、当該技術の実施を妨げる原因になっていた。【００１４】
上記のように、凍結法は一方向配向性細孔を付与できる点で優れた方法であるものの、原料体やゲル内部に作成した氷の大きさや太さが不均一になるという問題があった。
【先行技術文献】
【特許文献】
【００１５】
【特許文献１】特開２００１―１９２２８０号公報
【特許文献２】特開２００４―３５９７４７号公報
【特許文献３】特開２００７―９８１１７号公報
【特許文献４】特開２００９―４６３４１号公報
【特許文献５】特開２００８−２０１６３６号公報
【非特許文献】
【００１６】
【非特許文献１】露木英男：食品加工学第２版―加工から保蔵まで―  １４−１６，  共立出版，  東京．
【非特許文献２】Comparison of functional properties of two fungal antifreeze proteins from Antarctomyces psychrotrophicus and Typhula ishikariensis. Nan Xiao, Keita Suzuki, Yoshiyuki Nishimiya, Hidemasa Kondo, Ai Miura, Sakae Tsuda, and Tamotsu Hoshino. (2010) FEBS Journal, 277, 394-403.
【非特許文献３】Antifreeze proteins: an unusual receptor-ligand interaction. Zongchao Zia and Peter Davies (2002) TRENDS in Biochemical Sciences, 27 (2), 101-106.
【発明の概要】
【発明が解決しようとする課題】
【００１７】
上記のような凍結現象を利用した氷の相分離により細孔を付与する方法によれば、凍結用の冷媒に近接する部位は温度が低く微細な氷結晶が形成し、冷媒から離れるに従って温度が高くなるため粗大な氷結晶が形成してしまう。そのため、部材全体で氷結晶のサイズを均一にすることが困難であった。【００１８】
また、凍結スラリーや凍結ゲル内部に発生する氷の再結晶化を抑制する技術も必要であった。ゲル中の氷が再結晶化を起こし、さまざまな太さの氷柱を発生させてしまうことが未解決の問題であった。【００１９】
以上のような従来技術の状況からも、複雑な操作を必要とせずに、試料内でムラのない細孔径分布を有する高気孔率多孔体を製造できる新たな方法の開発が望まれていた。【００２０】
そこで、本発明は、凍結法により気孔率が５０％以上で制御可能であり、細孔のサイズが１０μｍ〜３００μｍで制御可能であり、細孔径分布が均一であること特徴とする多孔体の製造方法を提供することを課題としている。
【課題を解決するための手段】
【００２１】
本発明者らは、前記課題を解決するために鋭意研究を重ねた結果、原料体と水との混合物に不凍タンパク質を添加した後に、これを凍結することにより、細孔源となる氷柱が細さを保ちながら伸長することを見出した。さらに、このようにして凍結させた混合物を乾燥させて氷結晶を除去することにより、細孔のサイズが均一になった多孔質成形体を製造することができることを見出し、この知見に基づいて本発明を完成した。【００２２】
すなわち、本発明の多孔体の製造方法は以下のことを特徴としている。【００２３】
第１に、少なくともセラミックス、樹脂、金属及びそれらの前駆体のいずれかを含む原料体と水との混合物を特定部位から凍結させ、その際に生じる氷結晶を細孔源とし、その後、凍結体から氷を除去することで得られる乾燥体を熱処理する多孔体の製造方法であって、不凍タンパク質を原料体と水との混合物あるいは凍結体内に含有させる。【００２４】
第２に、上記第１の発明の多孔体の製造方法において、不凍タンパク質が、氷の結晶成長及び再結晶化を阻害する機能を有する物質である。【００２５】
第３に、上記第１の発明の多孔体の製造方法において、原料体と水との混合物に、ゲル化可能であって、乾燥中に凍結以前の組織に戻らない非可逆的ゲル化高分子であるゲル化可能な水溶性高分子を含有させる多孔体の製造方法である。【００２６】
第４に、上記第３の発明の多孔体の製造方法において、ゲル化可能な水溶性高分子が、アクリルアミド系高分子、アルギン酸系高分子、ポリエチレンイミン系高分子、メチルセルロース系高分子、多糖類ゲル、タンパク系ゲル、ゼラチン、寒天の少なくともいずれかである。【００２７】
第５に、上記第１の発明の多孔体の製造方法において、原料体が、炭化ケイ素、窒化ケイ素、アルミナ、ジルコニア、水酸アパタイト、フェノール、アクリル、ポリスチレン、ナイロン、ポリエチレン、ポリプロピレン、ポリ塩化ビニル、テフロン(登録商標)、鉄、アルミニウムの少なくともいずれかである。【００２８】
第６に、上記第１から第５の発明の多孔体の製造方法によって製造された多孔体である。
【発明の効果】
【００２９】
上記第１の発明によれば、少なくともセラミックス、樹脂、金属を含む原料体と水との混合物を特定部位から凍結する際に生じる氷結晶を細孔源とする製造方法において、不凍タンパク質を原料体と水との混合物あるいは凍結体内に含有させることにより、氷のサイズムラを低減することが可能となる。【００３０】
上記第２から第５の発明によれば、氷のａ軸方向への成長と再結晶化を強く抑制し、細孔のサイズが一様で連通性に優れた細孔を有する多孔体を製造することができる。【００３１】
そして第６の発明によれば、上記第１から５の発明の製造方法により、気孔率が５０％〜９９％であり細孔サイズが１０μｍ〜３００μｍの多孔体とすることができる。【００３２】
本明細書は本願の優先権の基礎である日本国特許出願第2010-059807号の明細書及び／又は図面に記載される内容を包含する。
【図面の簡単な説明】
【００３３】
【図１】（Ａ）は氷の単結晶を示し、ＡＦＰ（不凍タンパク質）が結晶表面に強く吸着する状態を示す模式図である。（Ｂ）は氷の単結晶がＡＦＰの吸着によって六方両錘体型へと変化するときを示す模式図である。（Ｃ）はＡＦＰが表面に吸着している六方両錘体型氷結晶の模式図である。（Ｄ）は六方両錘体型氷結晶の先端部分から針状の氷が伸長する様子を表した模式図である。（Ｅ）は（Ｄ）を細孔源として作成した多孔体の模式図である。
【図２】ゲル化凍結法により凍結温度−４０℃を適用して作製したアルミナ多孔体の、凍結方向に対して平行方向の走査型電子顕微鏡（ＳＥＭ）写真である。試料高さは１ｃｍであり、（Ａ）は冷媒付近、（Ｂ）は冷媒から０．９ｍｍ離れた部位の微細構造を示す。
【図３】ゲル化凍結法により作製したアルミナ多孔体の凍結方向に対し垂直方向のＳＥＭ写真である。（Ａ）は凍結温度−２０℃を適用して作成したものであり、（Ｂ）は凍結温度−４０℃を適用して作成したものである。試料高さは１ｃｍであり、上下４ｍｍずつ研削し中心部位の微細構造を示す。
【図４】スラリー凍結法により凍結温度−４０℃を適用して作製したアルミナ多孔体の、凍結方向に対して平行方向のＳＥＭ写真である。試料高さは１ｃｍであり、（Ａ）は冷媒付近、（Ｂ）は冷媒から０．９ｍｍ離れた部位の微細構造を示す。
【図５】（Ａ）は魚肉夾雑タンパク質水溶液中に観察された氷結晶の顕微鏡写真である。（Ｂ）は精製された不凍タンパク質試料について観察された六方両錘体型氷結晶の顕微鏡写真である。
【図６】不凍タンパク質を０．２５体積％となるように原料体、水、ゲル化剤に加えゲル化凍結法により作製したアルミナ多孔体の、凍結方向に対し垂直方向のＳＥＭ写真である。（Ａ）は凍結温度−２０℃を適用して作成したものであり、（Ｂ）は凍結温度−４０℃を適用して作成したものである。試料高さは１ｃｍであり、上下４ｍｍずつ研削し中心部位の微細構造を示す。
【図７】不凍タンパク質を０．５体積％となるように原料体、水、ゲル化剤に加えゲル化凍結法により凍結温度−４０℃を適用して作成したアルミナ多孔体の、凍結方向に対し平行方向のＳＥＭ写真である。（Ａ）は冷媒付近、（Ｂ）は冷媒から０．５ｃｍ離れた部位、（Ｃ）は冷媒から０．９ｍｍ離れた部位の微細構造を示す。
【図８】不凍タンパク質を３．０体積％となるように原料体、水、ゲル化剤に加えゲル化凍結法により凍結温度−４０℃を適用して作成したアルミナ多孔体の、凍結方向に対し平行方向のＳＥＭ写真である。（Ａ）は冷媒付近、（Ｂ）は冷媒から０．５ｃｍ離れた部位、（Ｃ）は冷媒から０．９ｍｍ離れた部位の微細構造を示す。
【図９】不凍タンパク質を０．２５体積％となるように原料体、水に加えスラリー凍結法により凍結温度−４０℃を適用して作製したアルミナ多孔体の、凍結方向に対して平行方向のＳＥＭ写真である。（Ａ）は冷媒付近、（Ｂ）は冷媒から０．５ｃｍ離れた部位、（Ｃ）は冷媒から０．９ｍｍ離れた部位の微細構造を示す。
【図１０】不凍タンパク質を０．２５体積％となるように原料体、ゲル化剤に加えゲル化凍結法により凍結温度−４０℃を適用して作製したジルコニア多孔体の、凍結方向に対し平行方向のＳＥＭ写真である。（Ａ）は冷媒付近、（Ｂ）は冷媒から０．９ｍｍ離れた部位の微細構造を示す。
【図１１】不凍タンパク質を０．２５体積％となるように原料体、ゲル化剤に加えゲル化凍結法により凍結温度−４０℃を適用して作製したフェノール多孔体の、凍結方向に対し平行方向のＳＥＭ写真である。（Ａ）は冷媒付近、（Ｂ）は冷媒から０．９ｍｍ離れた部位の微細構造を示す。
【発明を実施するための形態】
【００３４】
以下、本発明を実施するための形態について説明する。もちろん、以下の説明は、発明の趣旨をより良く理解可能とするためのものであり、本発明を限定するものではない。
【００３５】
本発明の多孔体の製造方法は、原料体と水との混合物を凍結させ、その際に生じる氷結晶を細孔源とし、その後、凍結体から氷を除去するものである。
【００３６】
本発明に用いられる原料体は、少なくともセラミックス、樹脂、金属及びそれらの前駆体のいずれかを含むものである。
【００３７】
セラミックスを用いる場合には、通常公知のセラミックスの粉粒体であれば制限なく用いることができ、これらのものとしては、例えば、アルミナ系、ジルコニア系、アパタイト系、炭化ケイ素系、窒化ケイ素系、窒化ホウ素系、グラファイト系のセラミックスを挙げることができる。また、通常公知のセラミックス前駆体として、シリカ系、アルミナ系、ジルコニア系、チタニア系、ポリシラン系のアルコキシドや無機高分子を用いることもできる。
【００３８】
また、樹脂としては、フェノール系、アクリル系、ポリスチレン系、ナイロン系、ポリエチレン系、ポリプロピレン系、塩化ビニル系、ポリカーボネート系、ポリイミド系、テフロン（登録商標）系樹脂等を用いることができる。
【００３９】
また、金属としては、通常公知の金属粉であれば制限なく用いることができ、これらのものとしては、例えば、鉄系、アルミニウム系等のものを挙げることができる。そして、上記原料体は１種又は２種以上組み合わせて使用することができる。
【００４０】
原料体の平均粒子径は、３００μｍ以下、好ましくは０．１μｍ〜３００μｍ、特に好ましくは１μｍ〜１００μｍの範囲内である。
【００４１】
原料体の平均粒子径が３００μｍより大きな粒子であると水中での分散性が悪くなり、沈降してしまう可能性があるため好ましくない。また、小さい粒子を用いる場合には、凝集粒子の壊砕や分散性を向上させるために分散剤を添加することもできる。
【００４２】
例えば、セラミックス粉粒体を原料体に用いる場合には、均一に分散させるために粒子径は１μｍ以下の粒子が好ましく、より好ましくは０．８μｍ以下、さらに好ましくは０．６μｍ以下である。特に０．１μｍ以下の粒子を適当量含有することにより、焼結が促進してセラミックス焼結体としての強度が増す。
【００４３】
本発明は、出発原料の種類に依存せずに高気孔率かつ細孔径分布が均一な多孔体を製造することを特徴としている。そのため原料体の形状は特に制限されるものではなく、使用される環境を考慮して選定することができる。
【００４４】
本発明の原料体には、本発明の効果を阻害しないものであれば上記以外の他の成分、例えば、微量の焼結助剤等を適宜選択的に添加することができる。
【００４５】
次に本発明に用いられる不凍タンパク質について詳述する。
【００４６】
本発明に用いる不凍タンパク質とは、氷結晶の表面に吸着して氷の結晶成長を抑制する機能及び、再結晶化を抑制する機能をもつタンパク質のことである。
【００４７】
これら２つの機能は、例えばマイナス温度域に試料温度を設定できる光学顕微鏡を用いることによって容易に確認することができる（非特許文献２参照）。即ち、注目する物質が不凍タンパク質であるか否かは顕微鏡観察等により容易に判定することができ、これまでに魚類、植物、昆虫、菌類等が不凍タンパク質を有していることが明らかになっている。
【００４８】
通常、不凍タンパク質の呼称は、熱ヒステリシスタンパク質あるいは抗凍結タンパク質など様々な名称で呼ばれる場合がある。また、不凍蛋白質、抗凍結蛋白質、氷結晶結合蛋白質、再結晶化阻害蛋白質などと表記される場合がある。また、Antifreeze Protein（ＡＦＰ）、Ice Binding Protein（ＩＢＰ）、Ice Structuring Protein（ＩＳＰ）など複数の呼び名がある。本発明においては、これらを全て含めて不凍タンパク質とする。
【００４９】
また、アミノ酸残基数が２０〜３０の小さなタンパク質をペプチドと呼ぶ場合があるが、本発明の不凍タンパク質は、氷結晶の表面に吸着してその結晶成長及び再結晶化を抑制する機能を有するペプチド、また、魚類、植物、昆虫、菌などの天然資源から抽出し精製したもの、菌培養と遺伝子組換え技術を用いて生産したもの及び化学合成によって生産したものも包含する。
【００５０】
不凍タンパク質には、アミノ酸組成や高次構造の異なる様々なバリエーションが存在する。例えば魚類由来の不凍タンパク質には、Alaに富むαらせん構造からなる分子量約３０００〜５０００のＡＦＰＩ、Ｃタイプレクチン様の構造モチーフからなる分子量約１４０００〜２４０００のＡＦＰII、複数のβ構造を含む球状構造からなる分子量約７０００のＡＦＰIII、αらせんを束ねた構造からなる分子量約１２０００のＡＦＰIV、及び-Ala-Thr-Ala-の３残基の繰り返し構造から構成され、この中のThr残基の側鎖が糖鎖修飾を受けている分子量約３０００〜２４０００のＡＦＧＰがある（非特許文献３参照）。
【００５１】
本発明における不凍タンパク質はＡＦＰI〜III及びＡＦＧＰを包含する。βヘリックス構造から成る分子量約７０００〜１２０００の昆虫由来の不凍タンパク質や、新たに発見され組成解析や構造解析が進められている植物や菌類由来の不凍タンパク質などもある。また同じ型に分類されている不凍タンパク質であっても、生物種に依存してアミノ酸の一部組成や部分配列、局所構造などが異なることが知られている。
【００５２】
例えば、魚類のケムシカジカとシチロウウオはどちらもＡＦＰIIを有するが、それらのアミノ酸配列の相同性は約６０％である。本発明における不凍タンパク質は、これらの分子をすべて包含するものである。
【００５３】
本発明に用いられる不凍タンパク質としては、上記の種々のものが使用可能であり、以下に詳述する不凍タンパク質の機能としての成長抑制、氷結晶の再結晶化抑制、氷サイズの均一化、溶質の均一分散化、凝固点降下の目的であれば、不凍タンパク質の種類や形状に制限されることなく、氷の形状やサイズなどを考慮して選択的に用いることができる。
【００５４】
次に、本発明における不凍タンパク質の機能について詳述する。
【００５５】
水を０℃以下に冷却すると、やがて核となる氷結晶が自然発生する。この氷結晶の構造は、図１（Ａ）に表されるような扁平な６角の板状であり、６枚の等価な氷結晶面（図１（Ｂ）ａ１軸〜ａ３軸に垂直な面）はプリズム面と呼ばれ、２枚の等価な氷結晶面（同ｃ軸方向に垂直な面）は基底面と呼ばれる。プリズム面と基底面はともに周囲の冷えた水分子を吸着して結晶成長する性質を有している。
【００５６】
プリズム面はより効率的に水分子を吸着するため、不凍タンパク質が無いときにはａ１軸〜ａ３軸（以下まとめてａ軸と略称する）方向の氷結晶成長速度はｃ軸方向の氷結晶成長速度に比べて約１００倍速い。不凍タンパク質は成長する氷結晶の表面を構成している特定の水分子の組に対して強く結合する（図１（Ａ）、図中のＡＦＰは不凍タンパク質を表す）。
【００５７】
どの組に結合するかは不凍タンパク質の種類によるが、殆どの場合プリズム面又はそれを含む結晶成長面上に不凍タンパク質が集積する結果となり、やがてａ軸方向への氷結晶成長が停止する。
【００５８】
その結果、基底面の上に新たな板状氷結晶が積み上がるようにしてｃ軸方向への氷結晶成長が起こるが、積み上がった板状氷結晶のａ軸方向の成長も不凍タンパク質の集積によって止まるため、少しサイズの小さな板状氷結晶が新たに積み上がる（図１（Ｂ））。
【００５９】
こうして、結晶学的には六方両錘型（Bipyramidal Crystal）と呼ばれる、図１（Ｃ）に示すような２つの六角錐を底面で貼り合わせた独特の形状の氷結晶が、現在までに発見されたほぼ全種類の不凍タンパク質について観察されている。
【００６０】
図１（Ｃ）に示すような六方両錘型の氷結晶は以下に示す２つの特徴をもつと推察できる。
【００６１】
第１の特徴は、六方両錘型氷結晶の表面に不凍タンパク質が集積していることである。このために、六方両錘体型の氷結晶は互いに結びつきにくい性質、すなわち再結晶化しにくい性質を有していると考えられる。
【００６２】
第２の特徴は、冷却によって六方両錘型の氷結晶を生成させた後に更に低い温度まで冷却を続けると、やがてこの氷結晶の２つの先端部分から鋭い針状の氷結晶が飛び出すことである（図１（Ｄ）参照）。六方両錘型氷結晶の先端部分は不凍タンパク質がもたらしたａ軸方向への成長阻害によって極端に領域を狭められた基底面であり、冷却によってこの部分だけが結晶成長を強いられる結果、針状の氷結晶成長が起こると考えられる。
【００６３】
六方両錘型の氷結晶が有する上記２つの特徴を生かすことによって、図１（Ｅ）に示すような均一な細孔径を有する多孔質成形体を製造することができる。
【００６４】
本発明で不凍タンパク質を用いるのは、以上詳述した不凍タンパク質の機能を活用することにより、すなわち針状氷結晶を一定の細さで伸張させることにより、原料体、水、不凍タンパク質を包含する水溶性高分子ゲル内において、凍結時における氷結晶に配向性を付与することを可能とし、結果として細孔のサイズ分布を均一にすることを目的としているためである。
【００６５】
本発明では、原料体、水及び不凍タンパク質の混合物にゲル化剤を添加してゲル体を作成し、ゲル化凍結法を適用して多孔体を製造することもできる。
【００６６】
この場合に用いられるゲル化剤としては、ゲル化可能な水溶性高分子であって、一旦凍結した後は凍結以前の組織構造に戻らない非可逆的ゲル高分子を用いるのが好ましい。
【００６７】
このようなゲル化剤としては、例えば、Ｎ−アルキルアクリルアミド系高分子、Ｎ−イソプロピルアクリルアミド系高分子、スルホメチル化アクリルアミド系高分子、Ｎ−ジメチルアミノプロピルメタクリルアミド系高分子、ポリアルキルアクリルアミド系高分子等のアクリルアミド系高分子、アルギン酸系高分子、ポリエチレンイミン系高分子、でんぷん、カルボシキメチルセルロース、ヒドロシキメチルセルロース、ポリアクリル酸ナトリウム、ポリビニルアルコール、ポリエチレングリコール、ポリエチレンオキシド、多糖類ゲル、タンパク系ゲル、ゼラチン、寒天などを挙げることができる。これらゲル化剤のうち、常温付近や大気中でゲル化することが好ましい。ゲル化剤の種類、添加量は、粉粒体の水への分散性などにより適宜選択して用いることができる。
【００６８】
以下に、本発明の多孔体の製造方法について詳述する。
【００６９】
まず、原料体、水、不凍タンパク質を混合して、スラリーを調製する。
【００７０】
最終的に得られる多孔体の気孔率を５０体積％以上とするためには、原料体の含有量を５０体積％以下、水の含有量を４９．９体積％以下、不凍タンパク質の含有量を０．０１〜１０体積％とするのが好ましい。不凍タンパク質の含有量は０．１〜５体積％が特に望ましく、０．１〜５体積％程度の微量の含有であっても氷結晶の成長抑制、氷結晶の再結晶化、サイズの均一化、溶質の均一分散化、凝固点降下に効果がある。原料体の含有量は３０〜４０体積％が特に好ましく、この範囲であれば多孔体の気孔率が６０〜７０体積％となり、多孔体としての強度と気孔率を両立することができる。
【００７１】
ゲル化剤を添加してゲル体とする場合は、高気孔率化が可能であるため原料体の含有量が１〜２８体積％とすることができる。この場合、水の含有量を７２〜９７．９体積％、ゲル化剤の含有量を１〜１０体積％、不凍タンパク質の含有量を０．１〜５体積％とするのが好ましい。
【００７２】
ゲル体を作製するには、まず、原料体と水、不凍タンパク質とを混合してスラリーとし、これにゲル化剤を添加して、上記した体積％となるスラリーを調製する。
【００７３】
そして、このスラリーを成形型に流し込み、水をゲル中に保持させた状態で固化してゲル化させる。このゲル化により原料体がゲル中に固定される。このゲル状成型体は、最終製品となる多孔体の形状としておくのが後工程を簡略化できるので好ましい。その他に、ゲル化剤が添加されたスラリーを一旦適当な大きさの形状の鋳型に鋳込み、ゲル化させ、ゲル体を得て、このゲル体に成形型を押し当てるなどしてゲル状成型体を形成する方法も採用することができる。
【００７４】
また、ゲル体作製時に不凍タンパク質を添加せずに、ゲル体を得た後に不凍タンパクをゲル体に含有させることもできる。得られたゲル体を不凍タンパク質水溶液に浸漬し、ゲル体に含有させてもよい。不凍タンパク質水溶液の濃度と浸漬時間は、例えば濃度は０．０１以上３０重量％以内の濃度で、浸漬時間は１５分以上１００時間以内とすることができる。
【００７５】
氷結晶の成長抑制、氷結晶の合体抑制、サイズの均一化、溶質の均一分散化、凝固点降下を強く促進させたい場合は、２０重量％の濃度の不凍タンパク質水溶液にゲル体を７２時間浸漬することによりゲル体に十分に不凍タンパク質をしみこませることができる。
【００７６】
次に、鋳型に鋳込んだスラリーあるいはゲル体を凍結させる。
【００７７】
７０％程度以下の気孔率を有する多孔体を成形する場合は、スラリー凍結法を用い、それ以上の高気孔率体を成形する場合はゲル化凍結法を用いるのが望ましい。
【００７８】
スラリー凍結法では、気孔率を７０％以上に上げようとすると、真空乾燥中に成形体が破砕され形状を維持できない、ハンドリングが困難である等の問題が生じることがある。ゲル化凍結法を用いて、７０％以上の高気孔率体を成形する際には、原料体と水との混合物をゲル化させゲル体を凍結させる。
【００７９】
本発明の凍結方法では、スラリー又はゲル体を特定部位から凍結させる。具体的には、鋳型の一部、例えば底部から冷却することにより、スラリー又はゲル体内に氷が一方向に配向した凍結体を得ることができる（図１（Ｅ）参照）。冷却は、通常の冷凍庫、急速凍結庫、過冷却凍結庫等、公知の方法を用いることができ、いずれの方法でも鋳型の外部から冷却する。
【００８０】
凍結体を作製するための凍結温度は、水が凍結する温度であれば特に限定されるものではないが、氷の生成温度領域が−１〜−１０℃の範囲であるので、凍結温度を氷の生成温度領域よりも低くして、冷却の途中で氷が必要以上に成長しないようにするため、−１０℃以下にすることが好ましい。
【００８１】
次に凍結体から氷を除去し、乾燥し、熱処理又は焼成する。
【００８２】
凍結成形体中に形成された氷結晶を除去することにより、除去された部分が細孔となるため、凍結状態の原料粉体の骨格構造を崩さないようにして氷のみを除去することが重要となる。即ち、寸法変化が少なく試料の破壊の恐れが少ない氷の除去方法が望ましい。
【００８３】
寸法変化や試料破壊の恐れが少ない乾燥方法としてフリーズドライ法を用いることができる。すなわち、真空又は減圧下で、凍結体中の氷を直接昇華させ、氷のみを除去する方法である。この方法は、氷の融解に伴う水の移動がなく、成形体表面から氷が蒸発するため寸法変化が少なく好ましい。
【００８４】
乾燥後の熱処理には、一般的には、原料体の種類等に応じて、得られる多孔体の強度を確保する目的から、加熱温度や加熱時間を定めることができる。例えば、炭化ケイ素や窒化ケイ素の場合は、１５００〜２２００℃、２時間程度の焼成が望ましい。アルミナの場合は、１１００〜１６００℃、２時間程度の焼成、ジルコニアの場合は１２００〜１６００℃、２時間程度の焼成、水酸アパタイトの場合は９００〜１２００℃、２時間程度の焼成が望ましい。
【００８５】
アクリル系の樹脂粉体を利用した場合は、約２００℃、３０分程度の熱処理が望ましい。ポリエチレン、ポリプロピレンの場合は約１００〜１３０℃、３０分程度が望ましい。また、６ナイロン、６６ナイロンの場合は、約１８０〜２００℃、３０分程度、更にはポリスチレンの場合は約１５０〜１９０℃、３０分程度が望ましい。
【００８６】
鉄の場合は８００〜１３００℃、２時間程度の焼成、アルミニウムの場合は４００〜６００℃、２時間程度の焼成が望ましい。記載した熱処理温度のように融点の５割以上９割以下の温度で熱処理しなければ、強度ある多孔体が得ることができない。また、熱処理では、使用する原料粉体、その粒子径及び目標とする気孔率によって、温度、時間は適宜調整する必要がある。
【００８７】
凍結法による本発明の多孔体製造方法によれば、原料体と水からなるスラリー又はゲル体に不凍タンパク質を含ませることで、凍結時の氷結晶の成長抑制、氷結晶の合体抑制、サイズの均一化を達成し、最終的に得られる多孔体の気孔率が高く、細孔のサイズが一様である多孔体を製造することが可能となる。
【実施例】
【００８８】
次に、実施例に基づいて本発明を具体的に説明する。本発明は、原料体の種類に依存せずに高気孔率かつ細孔径の均一な多孔体を製造できることを大きな特徴としている。そのため、以下の実施例によって限定されることはなく、種々の原料体に対して有用である。
＜不凍タンパク質の調製＞
不凍タンパク質の調製を以下の手順で行った。調製の方法は、特許第４２２８０６６号及び第４３３２６４６号に記載の「魚類由来の不凍タンパク質」の調製方法に従って行った。【００８９】
不凍タンパク質の採取源としてカレイを用いた。その魚肉３００ｇに等量（ｖ／ｗ）の水を加えた後にジューサーミキサーを用いて攪拌し魚肉すり身懸濁液を調製した。【００９０】
この懸濁液を６，０００回転／分で３０分遠心分離し不凍タンパク質を含有する上澄み液を得た。この上澄み液を７０℃で１０分間熱処理し、不凍タンパク質以外の夾雑タンパク質を熱変性させ沈殿させた。その後、６，０００回転／分で３０分遠心分離し、沈殿した夾雑タンパク質を取り除いた。【００９１】
夾雑タンパク質を水に溶解した試料についてライカ社製ＤＭＬＢ型顕微鏡を用いて氷結晶形状を観察し、夾雑タンパク質については図５（Ａ）に示すように六方両錘体型の氷結晶が観察されないこと、すなわち不凍タンパク質活性が無いことを確認した。【００９２】
一方、この操作によって得た上澄み液の方を凍結乾燥することによって約１グラムの試料粉末を得た。この試料には図５（Ｂ）に示すように六方両錘体型の氷結晶が観察され、これによりこの試料粉末が不凍タンパク質であることが確認された。【００９３】
以上の手順により得た不凍タンパク質粉末試料を以下の実施例に用いた。【００９４】
＜実施例１＞
α−アルミナ粉体（大明化学製  ＴＭ−ＤＡＲ、平均粒径０．２μｍ）１０体積％、蒸留水８６．７５体積％、不凍タンパク質０．２５体積％を混合してスラリーを作製し、これにゼラチン粉末（和光純薬株式会社製）３体積％を添加しスラリーの調製を行った。【００９５】
スラリーは遊星型混合機(シンキー製、ＡＲＥ−３１０)にて１分間混合し、鋳型にキャストし冷蔵庫内にてゲル化を行った。ゲル化後、鋳込み型ごと凍結槽（トーマス科学機器（株）  ＴＲＬ−０８０II−ＬＭ型）で−２０℃及び−４０℃にて１時間冷却した。【００９６】
凍結体を鋳込み型からはずし、フリーズドライ装置（東京理科器械ＦＤＵ−２１００凍結乾燥機）で１２時間乾燥した。その後、焼成炉により１２００℃で２時間焼成した。【００９７】
本実施例で作製した多孔体のＳＥＭ写真（凍結方向に対して垂直方向の断面構造）を図６（Ａ）（−２０℃）及び図６（Ｂ）（−４０℃）に示す。これは試料高さ１ｃｍ、上下４ｍｍずつ研削し中心部位を観察したものである。【００９８】
＜実施例２＞
α−アルミナ粉体（大明化学製  ＴＭ−ＤＡＲ、平均粒径０．２μｍ）１０体積％、蒸留水８６．５体積％、不凍タンパク質０．５体積％を混合してスラリーを作製し、これにゼラチン粉末（和光純薬株式会社製）３体積％を添加しスラリーの調製を行った。【００９９】
スラリーは遊星型混合機（シンキー製、ＡＲＥ−３１０）にて１分間混合し、鋳型にキャストし冷蔵庫内にてゲル化を行った。ゲル化後、鋳込み型ごと凍結槽（トーマス科学機器（株）  ＴＲＬ−０８０II−ＬＭ型）で−４０℃にて１時間冷却した。【０１００】
凍結体を鋳込み型からはずし、フリーズドライ装置（東京理科器械ＦＤＵ−２１００凍結乾燥機）で１２時間乾燥した。その後、焼成炉により１２００℃で２時間焼成した。【０１０１】
本実施例で作製した多孔体のＳＥＭ写真を図７に示す。（Ａ）は冷媒付近、（Ｂ）は冷媒から０．５ｍｍ離れた部位、（Ｃ）は冷媒から０．９ｍｍ離れた部位の微細構造を示す。【０１０２】
＜実施例３＞
α−アルミナ粉体（大明化学製  ＴＭ−ＤＡＲ、平均粒径０．２μｍ）１０体積％、蒸留水８４体積％、不凍タンパク質３体積％を混合してスラリーを作製し、これにゼラチン粉末（和光純薬株式会社製）３体積％を添加しスラリーの調製を行った。【０１０３】
スラリーは遊星型混合機（シンキー製、ＡＲＥ−３１０）にて１分間混合し、鋳型にキャストし冷蔵庫内にてゲル化を行った。ゲル化後、鋳込み型ごと凍結槽（トーマス科学機器（株）  ＴＲＬ−０８０II−ＬＭ型）で−４０℃にて１時間冷却した。凍結体を鋳込み型からはずし、フリーズドライ装置（東京理科器械ＦＤＵ−２１００凍結乾燥機）で１２時間乾燥した。その後、焼成炉により１２００℃で２時間焼成した。【０１０４】
本実施例で作製した多孔体のＳＥＭ写真を、図８に示す。（Ａ）は冷媒付近、（Ｂ）は冷媒から０．５ｍｍ離れた部位、（Ｃ）は冷媒から０．９ｍｍ離れた部位の微細構造を示す。【０１０５】
＜実施例４＞
α−アルミナ粉体（大明化学製  ＴＭ−ＤＡＲ、平均粒径０．２μｍ）３０体積％、蒸留水６６．７５体積％、バインダー（ユケン工業製  ＡＰ２）３体積％、不凍タンパク質０．２５体積％を混合してスラリーの調製を行った。【０１０６】
スラリーは遊星型混合機（シンキー製、ＡＲＥ−３１０）にて１分間混合し、鋳型にキャストし冷蔵庫内にてゲル化を行った。ゲル化後、鋳込み型ごと凍結槽（トーマス科学機器（株）  ＴＲＬ−０８０II−ＬＭ型）で−４０℃にて１時間冷却した。【０１０７】
凍結体を鋳込み型からはずし、フリーズドライ装置（東京理科器械ＦＤＵ−２１００凍結乾燥機）で１２時間乾燥した。その後、焼成炉により１２００℃で２時間焼成した。【０１０８】
本実施例で作製した多孔体の凍結方向に対して平行方向の断面構造のＳＥＭ写真を図９に示す。（Ａ）は冷媒付近、（Ｂ）は冷媒から０．５ｍｍ離れた部位、（Ｃ）は冷媒から０．９ｍｍ離れた部位の微細構造を示す。【０１０９】
＜実施例５＞
３Ｙジルコニア粉体（東ソー製  ＴＺ−３ＹＥ、比表面積１６ｍ２／ｇ）１０体積％、蒸留水８６．７５体積％、不凍タンパク質０．２５体積％を混合してスラリーを作製し、これにゼラチン粉末（和光純薬株式会社製）３体積％を添加しスラリーの調製を行った。【０１１０】
スラリーは遊星型混合機（シンキー製、ＡＲＥ−３１０）にて１分間混合し、鋳型にキャストし冷蔵庫内にてゲル化を行った。ゲル化後、鋳込み型ごと凍結槽（トーマス科学機器（株）  ＴＲＬ−０８０II−ＬＭ型）で−４０℃にて１時間冷却した。【０１１１】
凍結体を鋳込み型からはずし、フリーズドライ装置（東京理科器械ＦＤＵ−２１００凍結乾燥機）で１２時間乾燥した。その後、焼成炉により１５００℃で２時間焼成した。【０１１２】
本実施例で作製した多孔体のＳＥＭ写真を図１０に示す。（Ａ）は冷媒付近、（Ｂ）は冷媒から０．９ｍｍ離れた部位の微細構造を示す。【０１１３】
＜実施例６＞
フェノール粉体（昭和高分子製  ＢＲＰ８５５２、平均粒径５μｍ）を１０体積％、蒸留水８６．７５体積％、不凍タンパク質０．２５体積％を混合してスラリーを作製し、これにゼラチン粉末（和光純薬株式会社製）３体積％を添加しスラリーの調製を行った。【０１１４】
スラリーは遊星型混合機(シンキー製、ＡＲＥ−３１０)にて１分間混合し、鋳型にキャストし冷蔵庫内にてゲル化を行った。ゲル化後、鋳込み型ごと凍結槽（トーマス科学機器（株）  ＴＲＬ−０８０II−ＬＭ型）で−４０℃にて１時間冷却した。【０１１５】
凍結体を鋳込み型からはずし、フリーズドライ装置（東京理科器械ＦＤＵ−２１００凍結乾燥機）で１２時間乾燥した。その後、最高１４０℃で３０分間熱処理した。【０１１６】
本実施例で作製したフェノール樹脂多孔体のＳＥＭ写真を図１１に示す。（Ａ）は冷媒付近、（Ｂ）は冷媒から０．９ｍｍ離れた部位の微細構造を示す。【０１１７】
＜比較例１＞
α−アルミナ粉体（大明化学製  ＴＭ−ＤＡＲ、平均粒径０．２μｍ）１０体積％、蒸留水８７体積％を混合してスラリーを作製し、これにゼラチン粉末（和光純薬株式会社製）３体積％を添加し、スラリーの調製を行った。【０１１８】
スラリーは遊星型混合機(シンキー製、ＡＲＥ−３１０)にて１分間混合し、鋳型にキャストし、鋳込み型ごと凍結槽（トーマス科学機器（株）  ＴＲＬ−０８０II−ＬＭ型）で−２０℃又は−４０℃にて１時間冷却した。【０１１９】
凍結体を鋳込み型からはずし、フリーズドライ装置（東京理科器械ＦＤＵ−２１００凍結乾燥機）で１２時間乾燥した。その後、焼成炉により１２００℃で２時間焼成した。【０１２０】
本比較例で作製した多孔体(−４０℃)の凍結方向に対して平行方向の断面構造のＳＥＭ写真を図２に示す。試料高さは１ｃｍであり、（Ａ）は冷媒付近、（Ｂ）は冷媒から０．９ｍｍ離れた部位の構造を示す。また、図３に凍結方向に対して垂直方向の断面構造のＳＥＭ写真（図３（Ａ）（−２０℃で凍結）、図３（Ｂ）（−４０℃で凍結））を示す。これは、試料高さ１ｃｍ、上下４ｍｍずつ研削し中心部位を観察したものである。【０１２１】
＜比較例２＞
α−アルミナ粉体（大明化学製  ＴＭ−ＤＡＲ、平均粒径０．２μｍ）３０体積％、蒸留水６７体積％、バインダー（ユケン工業製  ＡＰ２）３体積％を混合してスラリーの調製を行った。【０１２２】
スラリーは遊星型混合機（シンキー製、ＡＲＥ−３１０）にて１分間混合し、鋳型にキャストし冷蔵庫内にてゲル化を行った。ゲル化後、鋳込み型ごと凍結槽（トーマス科学機器（株）  ＴＲＬ−０８０II−ＬＭ型）で−４０℃にて１時間冷却した。【０１２３】
凍結体を鋳込み型からはずし、フリーズドライ装置（東京理科器械ＦＤＵ−２１００凍結乾燥機）で１２時間乾燥した。その後、焼成炉により１２００℃で２時間焼成した。【０１２４】
作製した多孔体（−４０℃）の凍結方向に対して平行方向の断面構造のＳＥＭ写真を図４に示す。（Ａ）は冷媒付近、（Ｂ）は冷媒から０．９ｍｍ離れた部位の微細構造を示す。【０１２５】
＜評価結果＞
（１）気孔率
作製した熱処理体の開気孔率を表１にまとめて示す。開気孔率は、アルキメデス法で算出した。熱処理体の寸法と重量からかさ密度を算出し、真密度で除した値を1から減ずることで算出された全気孔率の値は、アルキメデス法で算出された開気孔率とよく一致していた。また、いずれの試料も閉気孔率は１％以下であった。閉気孔とは何れの細孔とも連通していない細孔を意味し、
全気孔率＝（開気孔率）＋（閉気孔率）
の計算により算出される。
【表１】
0005536874.tif 000002
【０１２６】
特開２００８−２０１６３６号公報記載の通り、スラリー凍結法（実施例４）に比べ、ゲル化凍結法（実施例１、２、３、５、６）により得られた多孔体は高気孔率成形が可能であった。また、強度確保の目的で高温焼成を行った試料（実施例５）は気孔率が焼成収縮により低下している。以上のように、気孔率はＡＦＰ添加量の有無に関係なく原料含有量と焼成温度に依存していた。【０１２７】
（２）組織・構造
図２及び図４からもわかるように、比較例１、２の従来法により凍結、乾燥、焼成を経て多孔体を作製した場合は、凍結方向に対して平行方向において細孔径のサイズが不均一であった。氷結晶は低温で形成する際には微細であり、高温で形成する際には粗大である。得られた組織は部材内で冷媒から離れるほど細孔径が粗大になっており、冷媒付近と冷媒から離れた部位とで凍結時の温度勾配が顕著であることを意味している。【０１２８】
また、比較例１の図３からもわかるように凍結に対して垂直方向の断面においても、従来法では不均一な細孔径分布が観られた。氷結晶形成時の潜熱放出により局所的に温度が高い部位、低い部位が存在し、氷結晶のサイズに差が生じたことを示している。これと比較すると、実施例１の本発明により得られた多孔体の組織写真図６の細孔径分布は非常に均一である。【０１２９】
一方、図７〜図１１で示されるように、本発明で見出した不凍タンパク質を含み凍結を施した部材の場合は、凍結方向に対して平行方向において細孔径のサイズムラが低減され、組織が非常に均一であった。これは、氷結晶のサイズが均一で成長していること、合体及びａ軸方向への成長が抑制されていることを裏付けている。また、原料であるセラミックスや樹脂の種類に関わらず、不凍タンパク質の導入効果が確認された。
【産業上の利用可能性】
【０１３０】
以上説明したように、本発明は、凍結法を用いた多孔体の製造方法に係るものであり、得られる多孔体は、従来達成できなかった凍結時の氷結晶のサイズ分布を均一にするものである。【０１３１】
本発明により、高度な製造技術や、大型で高価な設備を用いずに、所望の特性を有する多孔体を製造する方法を提供できる。【０１３２】
また、本発明は各種の原料体に適用可能であり、フィルター、吸着材、消臭材、リアクター、ディフューザー、衝撃吸収材、加工用部材、軽量材、固体触媒、断熱材、生体材料、など汎用的な用途に幅広い応用が期待される。【０１３３】
本明細書で引用した全ての刊行物、特許および特許出願をそのまま参考として本明細書にとり入れるものとする。
【図１】
0005536874.tif 000003
【図２】
0005536874.tif 000004
【図３】
0005536874.tif 000005
【図４】
0005536874.tif 000006
【図５】
0005536874.tif 000007
【図６】
0005536874.tif 000008
【図７】
0005536874.tif 000009
【図８】
0005536874.tif 000010
【図９】
0005536874.tif 000011
【図１０】
0005536874.tif 000012
【図１１】
0005536874.tif 000013